(57)【要約】【課題】発電効率の低下が抑制された有機薄膜太陽電池を生産性良く製造できる製造方法を提供する。【解決手段】本発明の有機薄膜太陽電池１００の製造方法は、以下の（１）および（２）の２つの工程を少なくとも含んでいる。（１）透明性基板１０１上に透明電極層１０２と有機半導体層１０３とがこの順番に積層された積層体１１０を準備する工程（２）有機半導体層１０３上に、膜厚が３．０μｍ以下の金属箔を積層して密着させることにより、有機半導体層１０３上に裏面電極層１０４を形成する工程【選択図】図２
2014236065.tif 000002
【特許請求の範囲】
【請求項１】
透明性基板上に少なくとも透明電極層と有機半導体層と裏面電極層とがこの順番に積層されてなる有機薄膜太陽電池の製造方法であって、
前記透明性基板上に前記透明電極層と前記有機半導体層とがこの順番に積層された積層体を準備する工程と、
前記有機半導体層上に、膜厚が３．０μｍ以下の金属箔を積層して密着させることにより、前記有機半導体層上に前記裏面電極層を形成する工程と、
を含む、有機薄膜太陽電池の製造方法。
【請求項２】
請求項１に記載の有機薄膜太陽電池の製造方法において、
前記金属箔の厚みが０．０１μｍ以上である、有機薄膜太陽電池の製造方法。
【請求項３】
請求項１または２に記載の有機薄膜太陽電池の製造方法において、
前記金属箔は、前記金属箔の一方の面に支持基材が設けられており、
前記裏面電極層を形成する前記工程では、前記金属箔と前記有機半導体層が接するように、前記有機半導体層上に前記金属箔を積層し、その後、前記支持基材を剥離する、有機薄膜太陽電池の製造方法。
【請求項４】
請求項３に記載の有機薄膜太陽電池の製造方法において、
前記支持基材はプラスチックフィルムである、有機薄膜太陽電池の製造方法。
【請求項５】
請求項３または４に記載の有機薄膜太陽電池の製造方法において、
前記支持基材の厚みは１μｍ以上１００μｍ以下である、有機薄膜太陽電池の製造方法。
【請求項６】
請求項１乃至５いずれか一項に記載の有機薄膜太陽電池の製造方法において、
前記金属箔がロール状に巻回積層されており、
前記裏面電極層を形成する工程では、
巻回積層された前記金属箔を搬送するとともに、シート状の前記積層体を搬送することによりロール・トゥ・ロール方式で連続的に前記有機半導体層上に前記金属箔を積層する、有機薄膜太陽電池の製造方法。
【請求項７】
請求項１乃至６いずれか一項に記載の有機薄膜太陽電池の製造方法において、
前記金属箔は、アルミニウム、銀、金、および銅からなる群から選択される１種または２種以上の金属により構成されている、有機薄膜太陽電池の製造方法。
【請求項８】
請求項１乃至７いずれか一項に記載の有機薄膜太陽電池の製造方法において、
前記裏面電極層を形成する前記工程では、前記金属箔と前記有機半導体層との間に絶縁性の接着層を設けないで、前記有機半導体層上に前記金属箔を積層する、有機薄膜太陽電池の製造方法。
【請求項９】
請求項１乃至８いずれか一項に記載の有機薄膜太陽電池の製造方法により得られた、有機薄膜太陽電池。
【発明の詳細な説明】
【技術分野】
【０００１】
本発明は、有機薄膜太陽電池の製造方法および有機薄膜太陽電池に関する。
【背景技術】
【０００２】
有機薄膜太陽電池は、一般的に、透明性基板上に透明電極層、有機半導体層および裏面電極層がこの順番に積層された構成となっている。
このような有機薄膜太陽電池は、シリコンや無機化合物材料を用いた無機太陽電池に比べて製法が簡便で生産コストを低くでき、着色性や柔軟性等を持たせられる等の利点を有する。
【０００３】
太陽電池用電極の形成方法としては、例えば、真空蒸着法、スパッタリング法、イオンプレーティング法等のＰＶＤ法、ＣＶＤ法等が知られている。
【０００４】
特許文献１（特開２０１１−１４２２１７）には、光電変換層上に金属基材を熱圧着することにより太陽電池用電極を形成する方法が記載されている。
【０００５】
このような金属基材を積層することにより太陽電池用電極を形成する方法は、例えば、ロール・トゥ・ロール（ｒｏｌｌ−ｔｏ−ｒｏｌｌ）プロセスにより連続的に製造することができるため、生産性に優れている。さらに、電極を容易に大面積化することができる利点をもつ。
【先行技術文献】
【特許文献】
【０００６】
【特許文献１】特開２０１１−１４２２１７号公報
【発明の概要】
【発明が解決しようとする課題】
【０００７】
しかし、本発明者らの検討によると、金属基材を積層することにより裏面電極層を形成した有機薄膜太陽電池は、真空蒸着法などにより裏面電極層を形成したものに比べて発電効率が低いことが明らかになった。
【０００８】
そこで、本発明では、発電効率の低下が抑制された有機薄膜太陽電池を生産性良く製造できる製造方法を提供する。
【課題を解決するための手段】
【０００９】
本発明者らは、発電効率が低下してしまう要因について鋭意検討した。その結果、使用する金属基材として膜厚が３．０μｍ以下の金属箔を選択することにより、得られる有機薄膜太陽電池の発電効率の低下を抑制できることを見出し、本発明に到達した。
【００１０】
すなわち、本発明によれば、
透明性基板上に少なくとも透明電極層と有機半導体層と裏面電極層とがこの順番に積層されてなる有機薄膜太陽電池の製造方法であって、
上記透明性基板上に上記透明電極層と上記有機半導体層とがこの順番に積層された積層体を準備する工程と、
上記有機半導体層上に、膜厚が３．０μｍ以下の金属箔を積層して密着させることにより、上記有機半導体層上に上記裏面電極層を形成する工程と、
を含む、有機薄膜太陽電池の製造方法が提供される。
【００１１】
さらに、本発明によれば、
上記本発明の有機薄膜太陽電池の製造方法により得られた、有機薄膜太陽電池が提供される。
【発明の効果】
【００１２】
本発明によれば、発電効率の低下が抑制された有機薄膜太陽電池を生産性良く製造できる製造方法を提供することができる。
【図面の簡単な説明】
【００１３】
【図１】本発明に係る実施形態の有機薄膜太陽電池の構成の一例を示す断面図である。
【図２】本発明に係る実施形態の有機薄膜太陽電池の製造工程を示す断面図である。
【図３】本発明に係る実施形態の有機薄膜太陽電池の裏面電極側の構成の一例を示す平面図である。
【図４】本発明に係る実施形態の有機薄膜太陽電池の裏面電極側の構成の一例を示す平面図である。
【発明を実施するための形態】
【００１４】
以下に、本発明の実施形態について、図面を用いて説明する。なお、すべての図面において、同様な構成要素には同様の符号を付し、適宜説明を省略する。図は概略図であり、実際の寸法比率とは必ずしも一致していない。また、「〜」はとくに断りがなければ、以上から以下を表す。
【００１５】
＜有機薄膜太陽電池の製造方法＞
以下、本実施形態に係る有機薄膜太陽電池１００の製造方法について説明する。
図１は、本発明に係る実施形態の有機薄膜太陽電池１００の構成の一例を示す断面図である。図２は、本発明に係る実施形態の有機薄膜太陽電池１００の製造工程を示す断面図である。
【００１６】
本発明の有機薄膜太陽電池１００の製造方法は、透明性基板１０１上に少なくとも透明電極層１０２と有機半導体層１０３と裏面電極層１０４とがこの順番に積層されてなる有機薄膜太陽電池１００（図１）の製造方法であり、以下の（１）および（２）の２つの工程を少なくとも含んでいる。
（１）透明性基板１０１上に透明電極層１０２と有機半導体層１０３とがこの順番に積層された積層体１１０を準備する工程（図２（ａ））
（２）有機半導体層１０３上に、膜厚が３．０μｍ以下の金属箔を積層して密着させることにより、有機半導体層１０３上に裏面電極層１０４を形成する工程（図２（ｂ））
【００１７】
本発明の有機薄膜太陽電池１００の製造方法によれば、有機半導体層１０３上に、膜厚が３．０μｍ以下の金属箔を積層して密着させることにより、得られる有機薄膜太陽電池１００の発電効率の低下を抑制できる。
【００１８】
以下、各工程について詳細に説明する。
【００１９】
はじめに、積層体１１０を準備する工程（図２（ａ））について説明する。積層体１１０は、例えば、透明性基板１０１上に透明電極層１０２と有機半導体層１０３とを順次形成することにより得ることができる。また、透明性基板１０１上に、既に透明電極層１０２と有機半導体層１０３とがこの順番に積層されたものを準備してもよい。
【００２０】
まず、透明性基板１０１上の全面にまたは所定のパターン形状に透明電極層１０２を形成する。透明電極層１０２の形成方法としては、一般的な電極の形成方法を用いることができる。例えば、真空蒸着法、スパッタリング法、イオンプレーティング法等のＰＶＤ法やＣＶＤ法等の乾式プロセスや、塗工液を塗布する湿式プロセス等が挙げられる。
【００２１】
透明性基板１０１は可視光に対して透明な基板であれば特に限定されるものではなく、一般的に有機薄膜太陽電池に使用されるものを用いることができる。例えば、ガラス基板、プラスチックフィルム基板等が挙げられる。
透明性基板１０１の厚さは特に限定されないが、通常は１０μｍ以上２００μｍ以下の範囲内である。
【００２２】
透明電極層１０２は、透明性基板１０１上に設けられるものであり、裏面電極層１０４に対向する電極である。透明電極層１０２としては、可視光に対して透明で導電性を有するものであれば特に限定されるものではなく、一般的に有機薄膜太陽電池に使用されるものを用いることができる。例えば、スズ添加酸化インジウム（ＩＴＯ）、酸化スズ（ＳｎＯ２）、フッ素ドープ酸化スズ（ＦＴＯ）、アンチモンドープ酸化スズ（ＡＴＯ）等の透明導電性酸化物により形成されたものが挙げられる。
透明電極層１０２の厚さは特に限定されないが、通常は５ｎｍ以上１００μｍ以下の範囲内である。
【００２３】
次いで、透明電極層１０２上に有機半導体層１０３を形成する。
【００２４】
有機半導体層１０３は、透明電極層１０２と裏面電極層１０４との間に形成されるものであり、有機薄膜太陽電池１００の電荷分離に寄与し、生じた電子および正孔を各々反対方向の電極に向かって輸送する機能を有する。
有機半導体層１０３は、電子受容性および電子供与性の機能を両方有する単一の層であってもよいし、電子受容性の機能を有する電子受容性層と電子供与性の機能を有する電子供与性層とが積層されたものであってもよい。
【００２５】
電子供与性材料（ｐ型有機半導体材料とも呼ぶ。）としては、電子供与性の機能を有するものであれば特に限定されるものではなく、一般的に有機薄膜太陽電池に使用されるものを用いることができる。例えば、電子供与性の導電性高分子材料が挙げられる。
電子供与性の導電性高分子材料としては、例えば、ポリフェニレン、ポリフェニレンビニレン、ポリシラン、ポリチオフェン、ポリカルバゾール、ポリビニルカルバゾール、ポルフィリン、ポリアセチレン、ポリピロール、ポリアニリン、ポリフルオレン、ポリビニルピレン、ポリビニルアントラセン、およびこれらの誘導体、フタロシアニン含有ポリマー、カルバゾール含有ポリマー、有機金属ポリマー等を挙げることができる。
【００２６】
また、電子受容性材料（ｎ型有機半導体材料とも呼ぶ。）としては、電子受容性の機能を有するものであれば特に限定されるものではなく、有機薄膜太陽電池に一般的に使用されるものを用いることができる。例えば、フラーレン誘導体、カーボンナノチューブ、ペリレン誘導体等が挙げられる。
【００２７】
有機半導体層１０３の膜厚としては、一般的に有機薄膜太陽電池において採用されている膜厚を採用することができる。例えば、０．２ｎｍ以上３０００ｎｍ以下の範囲内である。膜厚が上記範囲内であると、有機半導体層１０３の導電性と光吸収性のバランスが優れている。また、膜厚が上記下限値以上であると、透明電極層１０２と裏面電極層１０４との間に短絡が生じることをより一層抑制できる。
【００２８】
電子供与性材料および電子受容性材料の混合比は、使用する材料の種類により最適な混合比に適宜調整される。
【００２９】
有機半導体層１０３が電子受容性層と電子供与性層とが積層されたものである場合は、電子受容性層の膜厚としては、例えば、０．１ｎｍ以上１５００ｎｍ以下の範囲内であり、電子供与性層の膜厚としては、例えば、０．１ｎｍ以上１５００ｎｍ以下の範囲内である。膜厚が上記範囲内であると、有機半導体層１０３の導電性と光吸収性のバランスが優れている。また、膜厚が上記下限値以上であると、透明電極層１０２と裏面電極層１０４との間に短絡が生じることを抑制できる。
【００３０】
有機半導体層１０３には、透明電極層１０２側に有機正孔輸送層（正孔取出し層とも呼ぶ。）を設けてもよい。
有機正孔輸送層は、有機半導体層１０３から透明電極層１０２への正孔の取出しが容易に行われるように設けられる層である。これにより、有機半導体層１０３から透明電極層１０２への正孔取出し効率が高められるため、得られる有機薄膜太陽電池１００の発電効率をより一層向上させることができる。
【００３１】
有機正孔輸送層に用いられる材料としては、有機半導体層１０３から透明電極層１０２への正孔の取出しを安定化させる材料であれば特に限定されるものではなく、一般的に有機薄膜太陽電池に使用されるものを用いることができる。例えば、ドープされたポリエチレンジオキシチオフェン（ＰＥＤＯＴ）、テトラフェニルフェニレンジアミン（ＴＰＤ）などの導電性有機化合物、酸化バナジウム、酸化モリブデンなどの酸化物等が挙げられる。
ここで、導電性有機化合物にドープするドーパントとしては、例えば、ポリスチレンスルホン酸（ＰＳＳ）等が挙げられる。
このような導電性有機化合物とドーパントとの組み合わせとしては、ポリエチレンジオキシチオフェン（ＰＥＤＯＴ）と、ポリスチレンスルホン酸（ＰＳＳ）との組み合わせ（ＰＥＤＯＴ／ＰＳＳ）が特に好ましい。
【００３２】
有機正孔輸送層の膜厚としては、一般的に有機薄膜太陽電池において採用されている膜厚を採用することができる。例えば、１０ｎｍ以上２００ｎｍ以下の範囲内である。
【００３３】
有機半導体層１０３には、裏面電極層１０４側に有機電子輸送層（電子取出し層とも呼ぶ。）を設けてもよい。
有機電子輸送層は、有機半導体層１０３から裏面電極層１０４への電子の取出しが容易に行われるように設けられる層である。これにより、有機半導体層１０３から裏面電極層１０４への電子取出し効率が高められるため、得られる有機薄膜太陽電池１００の発電効率をより一層向上させることができる。
【００３４】
有機電子輸送層に用いられる材料としては、有機半導体層１０３から裏面電極層１０４極への電子の取出しを安定化させる材料であれば特に限定されるものではなく、有機薄膜太陽電池に使用される一般的に公知のものを用いることができる。例えば、カルシウム、セシウムなどのアルカリ金属、フッ化リチウム、フッ化カルシウムなどの金属フッ化物、酸化チタン、酸化亜鉛などの酸化物等を挙げることができる。
【００３５】
また、裏面電極層１０４側に有機正孔輸送層を設け、かつ、透明電極層１０２側に有機電子輸送層を設けてもよい。このような構成とすることで、いわゆる逆構造の有機薄膜太陽電池とすることができる。
【００３６】
有機半導体層１０３を形成する方法としては、所定の膜厚に均一に形成することができる方法であれば特に限定されるものではないが、例えば、湿式塗工法が挙げられる。湿式塗工法を用いると、大気中で有機半導体層１０３を形成することができるため、コストの削減が図れるとともに、容易に大面積化することができる。
【００３７】
電子受容性および電子供与性の機能を両方有する単一の有機半導体層１０３は、例えば、前述した電子供与性材料と電子受容性材料と有機溶媒とを含む塗工液を、透明電極層１０２上に塗布して塗膜を形成し、その後上記有機溶媒を乾燥除去することにより形成することができる。
【００３８】
一方、電子受容性層と電子供与性層とが積層された有機半導体層１０３は、例えば、以下の方法により形成できる。はじめに、前述した電子供与性材料と有機溶媒とを含む塗工液を、透明電極層１０２上に塗布して塗膜を形成し、その後上記有機溶媒を乾燥除去することにより電子供与性層を透明電極層１０２上に形成する。次いで、前述した電子受容性材料と有機溶媒とを含む塗工液を、電子供与性層上に塗布して塗膜を形成し、その後上記有機溶媒を乾燥除去することにより電子受容性層を電子供与性層上に形成する。こうすることにより、透明電極層１０２上に、電子受容性層と電子供与性層とが積層された有機半導体層１０３を形成することができる。
【００３９】
また、有機正孔輸送層および有機電子輸送層も、電子受容性層と電子供与性層の形成方法に準じてそれぞれ形成することができる。
【００４０】
上記塗工液の塗布方法としては、塗工液を均一に塗布することができる方法であれば特に限定されるものではなく、例えば、ダイコート法、スピンコート法、ディップコート法、ロールコート法、ビードコート法、スプレーコート法、バーコート法、グラビアコート法、インクジェット法、スクリーン印刷法、オフセット印刷法等を挙げることができる。
【００４１】
有機半導体層１０３中における電子供与性材料と電子受容性材料の割合は、モル比で、通常は電子供与性材料：電子受容性材料＝１：０．５〜７であり、好ましくは電子供与性材料：電子受容性材料＝１：０．７〜３である。
【００４２】
以上より、積層体１１０を得ることができる。
【００４３】
つづいて、有機半導体層１０３上に裏面電極層１０４を形成する工程（図２（ｂ））について説明する。
【００４４】
裏面電極層１０４は、有機半導体層１０３上に形成されるものであり、透明電極層１０２に対向する電極である。裏面電極層１０４は、後述するように、膜厚が３．０μｍ以下の金属箔を積層して密着させることにより形成されるものである。
【００４５】
はじめに、使用する金属箔について説明する。
金属箔を構成する金属材料は、電極として機能するものであれば特に限定されるものではなく、例えば、アルミニウム、チタン、クロム、タングステン、モリブデン、白金、タンタル、ニオブ、ジルコニウム、亜鉛、銀、金、銅、各種ステンレスおよびそれらの合金等が挙げられる。これらの中でも、光の反射率が優れ、得られる有機薄膜太陽電池の発電効率をより一層向上できる観点から、アルミニウム、銀、金、銅が好ましい。これらの金属または合金は、いずれか1種を単独でまたは２種以上を適宜組み合わせて用いることができる。
また、有機半導体層１０３側には仕事関数のマッチングを良好とするための金属元素の箔を薄く用い、裏面側には他の電気伝導性のよい金属箔とを積層して用いてもよい。たとえば、金箔を有機半導体層１０３側に用い、裏面側に銅箔を合わせるなどを適用することで、材料コスト低減などが可能となる。
【００４６】
金属箔の厚みの上限値は、３．０μｍ以下であり、好ましくは２．５μｍ以下であり、特に好ましくは１．０μｍ以下である。金属箔の厚みが上記上限値以下であると、有機半導体層１０３と裏面電極層１０４との密着性を向上させることができる。その結果として、得られる有機薄膜太陽電池１００の発電効率を向上させることができる。また、材料費低減のため、薄い箔を用いる方が好ましい。
【００４７】
また、金属箔の厚みの下限値は、好ましくは０．０１μｍ以上であり、より好ましくは０．０５μｍ以上であり、特に好ましくは０．１μｍ以上である。金属箔の厚みが上記下限値以上であると、金属箔の強度を十分に確保することができ、ピンホールなどの発生を抑制することができる。その結果として、得られる有機薄膜太陽電池１００の発電効率をより一層向上させることができる。
【００４８】
金属箔は、例えば、市販のものを用いることができる。
【００４９】
つづいて、金属箔を有機半導体層１０３上に積層する方法について説明する。
【００５０】
本発明の有機薄膜太陽電池１００の製造方法では、有機半導体層１０３上に、膜厚が３．０μｍ以下の金属箔を積層して密着させることにより、有機半導体層１０３上に裏面電極層１０４を形成する。
【００５１】
有機半導体層１０３上に、膜厚が３．０μｍ以下の金属箔を積層して密着させる方法としては、金属箔を有機半導体層１０３上に密着性良く配置することができる方法であれば特に限定されるものではなく、例えば、有機半導体層１０３上に金属箔を熱圧着する方法が挙げられる。有機半導体層１０３上に金属箔を熱ラミネートすることで密着性良く金属箔を積層することができる。
【００５２】
有機半導体層１０３上に金属箔を熱圧着する方法は、例えば、ロール状に巻回された金属箔を用意し、シート状の積層体１１０とともにラミネーターに搬送する。ラミネーターは、金属箔とシート状の積層体１１０とを挟んだ状態で加圧して、ラミネートする。
【００５３】
上記のラミネーターは、市販されているものを用いることができる。
【００５４】
また、有機半導体層１０３上に金属箔を積層する際に、金属箔の一方の面に支持基材を設けておくのが好ましい。この場合、金属箔と有機半導体層１０３が接するように、有機半導体層１０５上に金属箔を積層し、その後、支持基材を剥離することにより、有機半導体層１０３上に裏面電極層１０４を形成する。
こうすることにより、膜厚が薄い金属箔を取り扱う際の作業性が向上し、効率良く有機半導体層１０３上に膜厚が３．０μｍ以下の金属箔を積層することができる。
【００５５】
支持基材としては、プラスチックフィルムを用いることができ、例えば、ポリエチレンテレフタレート（ＰＥＴ）、ポリエチレンナフタレート（ＰＥＮ）などのポリエステル、ポリカーボネート（ＰＣ）、アクリル樹脂（ＰＭＭＡ）、環状ポリオレフィン、トリアセチルセルロース（ＴＡＣ）、ポリエーテルサルファイド（ＰＥＳ）、ポリエーテルケトン、ポリイミドなどが挙げられる。これらの中でもＰＥＴフィルム、ＰＥＮフィルムが好ましく、ＰＥＴフィルムがとくに好ましい。
【００５６】
支持基材の厚みは好ましくは１μｍ以上１００μｍ以下であり、より好ましくは１０μｍ以上５０μｍ以下である。支持基材の厚みが上記範囲内であると、金属箔の作業性がより一層向上する。
【００５７】
本実施形態に係る有機薄膜太陽電池１００の製造方法では、金属箔をロール状に巻回積層して使用するのが好ましい。これにより、裏面電極層１０４を形成する工程をロール・トゥ・ロール方式で連続的におこなうことができるため、有機薄膜太陽電池１００の生産性をより一層向上させることができる。
【００５８】
裏面電極層１０４を形成する工程では、金属箔と有機半導体層１０３との間に絶縁性の接着層を設けないで、有機半導体層１０３上に金属箔を積層することが好ましい。
こうすることにより、有機半導体層１０３と裏面電極層１０４との間の導電性が向上し、その結果として、得られる有機薄膜太陽電池１００の発電効率を向上させることができる。
さらに、金属箔は複数の金属箔を重ねて用いてもよい。この際、裏面電極層１０４側の１層目の金属箔は膜厚が３．０μｍ以下のものを用いることが必要である。しかし、２層目以降は１層目の金属箔とは異なるものを用いてもよく、例えば、１層目よりも電気伝導性が良好な金属箔などを用いることができる。また形成方法は、予め２種以上の金属箔を積層して、圧延等により一体化した後、１層の場合と同様の工程で電極形成する方法が好ましい。これにより作業性がより向上する。なお、金属箔を２層以上重ねて用いる場合は、裏面電極層１０４側の１層目の金属箔の膜厚が３．０μｍ以下であればよく、複数の金属箔の合計が３μｍ以下である必要はない。
【００５９】
＜有機薄膜太陽電池＞
図１は、本発明に係る実施形態の有機薄膜太陽電池１００の構成の一例を示す断面図である。
本実施形態に係る有機薄膜太陽電池１００は、透明性基板１０１上に少なくとも透明電極層１０２と有機半導体層１０３と裏面電極層１０４とがこの順番に積層された構成となっている。また、本実施形態に係る有機薄膜太陽電池１００は、上記本発明の有機薄膜太陽電池の製造方法により得ることができる。
【００６０】
本実施形態に係る有機薄膜太陽電池１００には、上述した構成部材の他にも必要に応じて、一般的に有機薄膜太陽電池において採用されている構成部材を設けてもよい。例えば、バリア層、保護層、強度支持層、防汚層、高光反射層、光封じ込め層、封止材層等の機能層を設けてもよい。また、層構成に応じて、各機能層間に接着層を設けてもよい。
本実施形態において、有機半導体層１０３の全面に金属箔を積層して裏面電極層１０４を形成してもよいが、図３のように帯状の金属箔を並べて積層して裏面電極層１０４を形成してもよいし、図４のように格子状に金属箔を並べて積層して裏面電極層１０４を形成してもよい。金属箔をこのように積層することで、全面に積層する場合と比べて金属箔使用量を低減することができる。そのため、省資源の観点および特に貴金属の場合、コストの観点で有利となる。蒸着法、ＣＶＤ法などでは部分的に積層することが難しく、たとえマスクを使って図３のように帯状に金属を積層したとしても、マスク部についた金属は無駄となってしまう。
なお、図３のように金属箔を帯状もしくは格子状に並べて電極とする場合、電荷を電極まで高効率で輸送するため、下地層には、前述したＰＥＤＯＴ：ＰＳＳ等の有機正孔輸送層または有機電子輸送層を用いることが好ましい。
さらに、金属箔を帯状、格子状に並べて使用する場合、裏面電極層の反射の効果が薄れるため、この裏面電極層のさらに後方に反射率の高い金属箔を用いることが好ましい。あるいは、太陽電池モジュール化の段階で、たとえばＴｉＯ２などの反射材料を配合した、反射率の高い封止材、もしくは反射率の高いバックシートと組み合わせることが好ましい。
【００６１】
以上、本発明の実施形態について述べたが、これらは本発明の例示であり、上記以外の様々な構成を採用することもできる。
また、本発明は前述の実施形態に限定されるものではなく、本発明の目的を達成できる範囲での変形、改良等は本発明に含まれるものである。
【実施例】
【００６２】
以下、本発明を実施例および比較例により説明するが、本発明はこれらに限定されるものではない。
【００６３】
（実施例１）
ガラス基板にＩＴＯ（１５０ｎｍ、面抵抗１５Ω/□以下）をパターニングしたガラス基板を用いた。発電素子部分の対向電極で挟まれた有効面積は２×５ｍｍのサイズとした。
ガラス基板上のＩＴＯの上部にＴｉＯｘ膜をゾルゲル法を用いて以下の方法により２０ｎｍ付与した。はじめに、チタニウム［IV］イソプロポキシドとアセチルアセトンと酢酸とエタノールをモル比で１:０．３:０．２:２００の割合で混合し、室温で１２時間放置した。その後、ガラス基板上に６０００ｒｐｍ６０秒の条件でスピンコートし、１５０℃１時間熱処理して形成した。
ポリ３−ヘキシルチオフェン（Ｐ３ＨＴ、メルク社製、lisicon SP001 EF430602）と、フラーレン誘導体（ＰＣ６１ＢＭ：フェニル−Ｃ６１−ブタン酸−メチルエステル、Luminescence Technology製、PC61BM  LT-S905）を１：１の配合比でクロロベンゼン溶媒に溶解させた。次いで、ＩＴＯの上部に形成したＴｉＯｘ膜上に、得られたＰ３ＨＴ／ＰＣ６１ＢＭ溶液を６００ｒｐｍ、６０秒の条件でスピンコートし、Ｐ３ＨＴ／ＰＣ６１ＢＭ層を形成した。
次いで、Ｐ３ＨＴ／ＰＣ６１ＢＭ層上に、ポリ（３，４−エチレンジオキシチオフェン）（ＰＥＤＯＴ）と、ポリ（４−スチレンスルホン酸）（ＰＳＳ）の分散液（H.C. Starck Ltd.製、CLEVIOS PAI408）を１６００ｒｐｍ、６０秒の条件でスピンコートし、厚さＰＥＤＯＴ／ＰＳＳ層を形成した。
【００６４】
つづいて、Ａｕ箔（Ａｕ箔の膜厚０．２μｍ、箔一社製、型番：ＪＫ−０１３）の上にＰＥＴフィルムを載せ、ＰＥＴフィルムごと２ｍｍ巾にカットした、この支持基材付きＡｕ箔をＰＥＤＯＴ／ＰＳＳ層上に載せ、端部でガラス基板上のＩＴＯの対向電極のパッドと電気的接続を取れる位置にセットした。次いで、支持基材の上部から硬質ゴムロールにて押さえた後、支持基材をはがした。ここで、支持基材はＰＥＴ製フィルムであり、膜厚は２０μｍである。
【００６５】
得られた有機薄膜太陽電池素子を溝付ガラスキャップにてＵＶ硬化エポキシ樹脂で枠封止して、１５０℃５分の熱処理を行い、有機薄膜太陽電池を得た。
【００６６】
（評価）
得られた有機薄膜太陽電池について、ぺクセル・テクノロジー社製、簡易型ソーラシミュレ−タ−、ＴＹＰＥ：ＰＥＣ−Ｌ１０、エアマスフィルターＡＭ１．５Ｇを用いて、光照度が１００ｍＷ/ｃｍ２となる位置にサンプルをセットし、基準太陽光スペクトルの連続光を照射した。３０分後にケースレー製２４００のソースメータを用いて、ＩＶカーブを測定することにより、発電特性を求めた。発電効率は２．９％であった。
【００６７】
（実施例２）
実施例１と同様に裏面電極付与前の素子を作製した。
実施例２では、実施例１のＡｕ箔の変わりに、膜厚０．７５μｍのＡｕ箔（ニラコ製  型番：ＡＵ-１７３０５８、アクリルサポート材付き）を用いた。Ａｕ箔は、アクリルサポート材付きのままで、幅２ｍｍの必要形状にカッタで切断した。その後、アクリルサポート材をアセトンに浸して完全に除去して、室温乾燥したものを２０μｍ厚みのＰＥＴフィルムの支持基材上に載せた。
この支持基材付きＡｕ箔をＰＥＤＯＴ／ＰＳＳ層上に載せ、端部でガラス基板上のＩＴＯの対向電極のパッドと電気的接続を取れる位置にセットした。次いで、支持基材の上部から硬質ゴムロールにて押さえた後、支持基材をはがした。
実施例１と同様に発電特性の評価を行った。発電効率は２．２％であった。
【００６８】
（実施例３）
実施例１と同様に裏面電極付与前の素子を作製した。
実施例３では、実施例１のＡｕ箔の変わりに、膜厚２．５μｍのＡｕ箔（ニラコ製  型番：ＡＵ-１７３１０２、アクリルサポート材付き）を用いた。Ａｕ箔は、アクリルサポート材付きのままで、幅２ｍｍの必要形状にカッタで切断した。その後、アクリルサポート材をアセトンに浸して完全に除去して、室温乾燥したものを２０μｍ厚みのＰＥＴフィルムの支持基材上に載せた。
この支持基材付きＡｕ箔をＰＥＤＯＴ／ＰＳＳ層上に載せ、端部でガラス基板上のＩＴＯの対向電極のパッドと電気的接続を取れる位置にセットした。次いで、支持基材の上部からゴム製ロールにて押さえた後、支持基材をはがした。
実施例１と同様に発電特性の評価を行った。発電効率は２．２％であった。
【００６９】
（比較例１）
Ａｕ箔の膜厚を５μｍ（ニラコ製  型番：ＡＵ−１７３１３８）とした以外は、実施例１と同様にして有機薄膜太陽電池を得た。
ただし、膜厚５μｍのＡｕ箔は自立性があり支持基材であるＰＥＴフィルムから剥がれるため、素子に載せる際に、ＰＥＴフィルムの上部からメンディングテープにて固定した。次いで、ゴムロールで押さえた後、さらにステンレス製のロールで押さえた。その後、支持基材を剥がした。
【００７０】
実施例１と同様に発電特性の評価を行った。発電効率は０．１％以下であった。
【符号の説明】
【００７１】
１００    有機薄膜太陽電池
１０１    透明性基板
１０２    透明電極層
１０３    有機半導体層
１０４    裏面電極層
１１０    積層体
【図１】
2014236065.tif 000003
【図２】
2014236065.tif 000004
【図３】
2014236065.tif 000005
【図４】
2014236065.tif 000006